(57)【要約】【課題】式Ａ−Ｂ−Ａ、（Ａ−Ｂ−Ａ）ｎＸ又は（Ａ−Ｂ）ｎＸ（式中、ｎは２〜３０の整数であり、Ｘはカップリング剤の残基である）を有する水素化スチレンブロックコポリマーを含む医療用チューブを本明細書で開示する。【解決手段】水素化前において、各Ａブロックは、５ｋｇ／ｍｏｌ〜１５ｋｇ／ｍｏｌの真のピーク分子量を有するモノアルケニルアレーンホモポリマーブロックである。各Ｂブロックは、３０ｋｇ／ｍｏｌ〜２００ｋｇ／ｍｏｌの真のピーク分子量を有する制御分布コポリマーブロックである。水素化スチレンブロックコポリマーは、中間ブロックの全重量に対して３５重量％〜５０重量％の中間ブロックポリ（モノアルケニルアレーン）含量と、耐キンク性を有する医療用チューブを作成する際に有用である物理的性質とを有する。【選択図】なし【特許請求の範囲】
【請求項１】
式Ａ−Ｂ−Ａ、（Ａ−Ｂ−Ａ）ｎＸ、（Ａ−Ｂ）ｎＸで示される水素化スチレンブロックコポリマー、又はこれらの混合物を有する医療用チューブであって、
式中、ｎは２〜３０の整数であり、またＸはカップリング剤の残基であり、
水素化前において、
各Ａブロックが、５ｋｇ／ｍｏｌ〜１５ｋｇ／ｍｏｌの真のピーク分子量を有するモノアルケニルアレーンホモポリマーブロックであり、
各Ｂブロックが、３０ｋｇ／ｍｏｌ〜２００ｋｇ／ｍｏｌの真のピーク分子量を有し、少なくとも１種の共役ジエンと少なくとも１種のモノアルケニルアレーンとの制御分布コポリマーブロックであり、
カップリング効率が、Ｘを有するスチレンブロックコポリマーに関して３０％〜９５％であり、
中間ブロックモノアルケニルアレーンブロック度指数が３％〜１５％であり、前記モノアルケニルアレーンブロック度指数は、ポリマー鎖上において２つのモノアルケニルアレーン隣接物を有するブロックＢ中のモノアルケニルアレーン単位の割合であり、
水素化後において、
アレーン二重結合の０〜１０％が還元されており、共役ジエン二重結合の少なくとも９０％が還元されており、
前記水素化スチレンブロックコポリマーが、前記中間ブロックの全重量に対して３５重量％〜５０重量％の中間ブロックポリ（モノアルケニルアレーン）含量を有し、
前記水素化スチレンブロックコポリマーが、
ＡＳＴＭ  Ｄ−１２３８に従い２３０℃及び２．１６ｋｇの荷重で測定された１．０〜１０．０のメルトフローレシオを有し、
ＡＳＴＭ  Ｄ−２２４０に従い測定された、６０〜８０のショアＡ硬さを有し、
ＡＳＴＭ  Ｄ−４０６５に従い測定された、１Ｈｚで０℃〜４０℃のＤＭＡピークｔａｎδ温度を有し、
２００℃〜３００℃の秩序−無秩序転移温度を有する、
医療用チューブ。
【請求項２】
前記水素化スチレンブロックコポリマーが、３０ｍｏｌ％〜９０ｍｏｌ％の中間ブロックビニル含量を有する、請求項１に記載の医療用チューブ。
【請求項３】
前記水素化スチレンブロックコポリマーが、１０ＭＰａ〜３０ＭＰａの引張り強さを有する、請求項１に記載の医療用チューブ。
【請求項４】
前記水素化スチレンブロックコポリマーが、ＡＳＴＭ  １６４０−９９に従い測定された、０℃〜４０℃の温度範囲にわたって−９ＭＰａ／℃〜−２５ＭＰａ／℃の弾性係数の変化率（ΔＧ０℃〜４０℃）を有する、請求項１に記載の医療用チューブ。
【請求項５】
前記水素化スチレンブロックコポリマーが、５００％〜１０００％の伸びを有する、請求項１に記載の医療用チューブ。
【請求項６】
前記水素化スチレンブロックコポリマーが、５０重量％〜７０重量％の全ポリ（モノアルケニルアレーン）含量を有する、請求項１に記載の医療用チューブ。
【請求項７】
３０ｍｍ〜４０ｍｍの見掛けのキンク直径を有し、それぞれ５ｍｍ及び７ｍｍの内径及び外径を有する、請求項１に記載の医療用チューブ。
【請求項８】
２０ｍｍ〜３０ｍｍの見掛けのキンク直径を有し、それぞれ３ｍｍ及び４ｍｍの内径及び外径を有する、請求項１に記載の医療用チューブ。
【請求項９】
チューブの内径に対する見掛けのキンク直径の比が、６〜１０、又は４〜８、又は１５〜３０である、請求項１に記載の医療用チューブ。
【請求項１０】
ＡＳＴＭ  Ｄ１００３を使用して測定したときに３％未満のヘイズ度を有する、請求項１に記載の医療用チューブ。
【請求項１１】
５０重量％までの量でポリオレフィンをさらに含む、請求項１に記載の医療用チューブ。
【請求項１２】
散乱角（２θ）１５°での回折ピーク強度［Ｉ（１５）］に対する散乱角（２θ）１４°での回折ピーク強度［Ｉ（１４）］の比であるＩ（１４）／Ｉ（１５）が、広角Ｘ線回折で１．４以上である、請求項１１に記載の医療用チューブ。
【請求項１３】
２５℃及び相対湿度５０％で測定したときに０．４５〜０．６５の粘着指数を有する、請求項１に記載の医療用チューブ。
【請求項１４】
溶媒浸漬された医療用チューブをプラスチックコネクターから分離するための剥離力が１５Ｎ〜１００Ｎであり、前記プラスチックコネクターが、ポリオレフィン、ポリエステル、ポリカーボネート、ポリ塩化ビニル、ポリエーテルケトン、ＡＢＳ、ポリスチレン、ポリアミド、ポリイミド、ポリオキシメチレン、ポリアクリレート、ポリウレタン又はポリスルホンを含む、請求項１に記載の医療用チューブ。
【請求項１５】
式Ａ−Ｂ−Ａ、（Ａ−Ｂ−Ａ）ｎＸ、（Ａ−Ｂ）ｎＸで示される水素化スチレンブロックコポリマー、又はこれらの混合物から本質的になる医療用チューブであって、
式中、ｎは２〜３０の整数であり、Ｘはカップリング剤の残基であり、
水素化前において、
各Ａブロックが、５ｋｇ／ｍｏｌ〜１５ｋｇ／ｍｏｌの真のピーク分子量を有するモノアルケニルアレーンホモポリマーブロックであり、
各Ｂブロックが、３０ｋｇ／ｍｏｌ〜２００ｋｇ／ｍｏｌの真のピーク分子量を有し、少なくとも１種の共役ジエンと少なくとも１種のモノアルケニルアレーンとの制御分布コポリマーブロックであり、
カップリング効率が、Ｘを有するスチレンブロックコポリマーに関して３０％〜９５％であり、
中間ブロックモノアルケニルアレーンブロック度指数が３％〜１５％であり、前記モノアルケニルアレーンブロック度指数は、ポリマー鎖上に２つのモノアルケニルアレーン隣接物を有するブロックＢ中のモノアルケニルアレーン単位の割合であり、
水素化後において、
アレーン二重結合の０〜１０％が還元されており、共役ジエン二重結合の少なくとも９０％が還元されており、
前記水素化スチレンブロックコポリマーが、前記中間ブロックの全重量に対して３５重量％〜５０重量％の中間ブロックポリ（モノアルケニルアレーン）含量を有し、
前記水素化スチレンブロックコポリマーが、
ＡＳＴＭ  Ｄ−１２３８に従い２３０℃及び２．１６ｋｇの荷重で測定された、１．０〜１０．０のメルトフローレシオを有し、
ＡＳＴＭ  Ｄ−２２４０に従い測定された、６０〜８０のショアＡ硬さを有し、
ＡＳＴＭ  Ｄ−４０６５に従い測定された、１Ｈｚで０℃〜４０℃のＤＭＡピークｔａｎδ温度を有し、
２００℃〜３００℃の秩序−無秩序転移温度を有する、
医療用チューブ。
【発明の詳細な説明】
【技術分野】
【０００１】
本出願は、全ての目的でその開示全体を参照により本明細書に組み込む、出願日が２０１８年９月１０日である米国仮出願第６２／７２９，０５８号の優先権を主張するものである。
【０００２】
本開示は、医療用チューブ並びにこれらの組成物及び方法に関する。
【背景技術】
【０００３】
水素化スチレンブロックコポリマーは、医療用物品を含む様々な成形品を作成する際に、加硫ゴム又は塩化ビニルモノマーをベースにした樹脂の代替材料として広く使用されている。また、ポリオレフィンをベースにした樹脂は、水素化スチレンブロックコポリマーと配合されることにより、食品接触、家電製品、及び医療用チューブのような適用例において、塩化ビニルモノマーをベースにした樹脂よりも有用な代替物としても使用されるようなポリマー組成物を提供している。医療用チューブの適用例では、製品が血液に直接接触することから、薬局方記載のプロトコルに従った溶出物評価の試験に合格することが必要となり、厳しい規制上の制約下にある。
【発明の概要】
【発明が解決しようとする課題】
【０００４】
上記欠点に対処するだけではなく、良好な透明度、可撓性及び機械的性質のようなその他の望ましい特徴をも有する、より良好な品質の医療用チューブ及びそのためのポリマー組成物に対する要求が、今もなお存在している。
【課題を解決するための手段】
【０００５】
（発明の要旨）
本開示の一態様は、式Ａ−Ｂ−Ａ、（Ａ−Ｂ−Ａ）ｎＸ、（Ａ−Ｂ）ｎＸを有する水素化スチレンブロックコポリマー（式中、ｎは２〜３０の整数であり、Ｘは、Ｘを有するスチレンブロックコポリマー用のカップリング剤の残基である。）、又はこれらの混合物を含む、医療用チューブである。水素化前において、各Ａブロックは、５ｋｇ／ｍｏｌ〜１５ｋｇ／ｍｏｌの真のピーク分子量を有するモノアルケニルアレーンホモポリマーブロックであり、各Ｂブロックは、３０ｋｇ／ｍｏｌ〜２００ｋｇ／ｍｏｌの真のピーク分子量を有する。Ｂブロックは、少なくとも１種の共役ジエン及び少なくとも１種のモノアルケニルアレーンの制御分布コポリマーブロックである。カップリング効率は、Ｘを有するスチレンブロックコポリマーに関して３０％〜９５％である。中間ブロックモノアルケニルアレーンのブロック度指数（ｂｌｏｃｋｉｎｅｓｓ  ｉｎｄｅｘ）は、３％〜１５％である。モノアルケニルアレーンのブロック度指数とは、ポリマー鎖上に２つのアルケニルアレーン隣接物を有するブロックＢにおけるモノアルケニルアレーン単位の割合である。水素化の後、アレーン二重結合の０〜１０％が還元され、共役ジエン二重結合の少なくとも９０％が還元され、水素化スチレンブロックコポリマーは、中間ブロックの全重量に対して３５重量％から７０重量％の中間ブロックポリ（モノアルケニルアレーン）含量を有する。水素化スチレンブロックコポリマーは、ＡＳＴＭ  Ｄ−１２３８に従い２３０℃及び２．１６ｋｇの荷重で測定された１．０〜１０．０のメルトフローレシオ；ＡＳＴＭ  Ｄ−２２４０に従い測定された６０〜８０のショアＡ硬さ；ＡＳＴＭ  Ｄ−４０６５に従い測定された、１Ｈｚでの、０℃〜４０℃のＤＭＡピークｔａｎδ温度、及び２００℃〜３００℃の秩序−無秩序転移温度を有する。
【０００６】
本開示の別の態様は、上記水素化スチレンブロックコポリマーから本質的になる医療用チューブである。
【０００７】
本開示のさらに別の態様は、式Ａ−Ｂ−Ａ、（Ａ−Ｂ−Ａ）ｎＸ、（Ａ−Ｂ）ｎＸを有する水素化スチレンブロックコポリマー（式中、ｎは２〜３０の整数であり、Ｘは、Ｘを有するスチレンブロックコポリマー用のカップリング剤の残基である。）、又はこれらの混合物から本質的になる医療用チューブである。水素化前において、各Ａブロックは、５ｋｇ／ｍｏｌ〜１５ｋｇ／ｍｏｌの真のピーク分子量を有するスチレンホモポリマーブロックであり、各Ｂブロックは、３０ｋｇ／ｍｏｌ〜５０ｋｇ／ｍｏｌの真のピーク分子量を有する。Ｂブロックは、スチレンと、１，３−ブタジエン、イソプレン及びこれらの混合物から選択される少なくとも１種の共役ジエンとの、制御分布コポリマーブロックである。カップリング効率は、Ｘを有するスチレンブロックコポリマーに関して８０％〜９５％であり、中間ブロックモノアルケニルアレーンのブロック度指数は３％〜１５％である。モノアルケニルアレーンのブロック度指数とは、ポリマー鎖上に２つのモノアルケニルアレーン隣接物を有するブロックＢにおけるモノアルケニルアレーン単位の割合である。水素化の後、アレーン二重結合の０〜１０％が還元され、共役ジエン二重結合の少なくとも９０％が還元され水素化スチレンブロックコポリマーは、中間ブロックの全重量に対して３５重量％〜５０重量％の中間ブロックポリ（モノアルケニルアレーン）含量を有する。水素化スチレンブロックコポリマーは、ＡＳＴＭ  Ｄ−１２３８に従い２３０℃及び２．１６ｋｇの荷重で測定された１．０〜１０．０のメルトフローレシオ；ＡＳＴＭ  Ｄ−２２４０に従い測定された６０〜８０のショアＡ硬さ；ＡＳＴＭ  Ｄ−４０６５に従い測定された、１Ｈｚでの０℃〜４０℃のＤＭＡピークｔａｎδ温度、及び２００℃〜３００℃の秩序−無秩序転移温度を有する。
【発明を実施するための形態】
【０００８】
下記の用語は本明細書で使用され、下記の意味を有することになる：
【０００９】
「見掛けのキンク直径」は、チューブが捻れ始める点まで曲がったときの、可撓性チューブの半円部分の直径である。
【００１０】
「中間ブロックスチレンブロック度」は、ポリマー鎖上に最も近い隣接物として２つのスチレン単位を有する、ポリマーの中間ブロックにおけるスチレン単位の割合を意味する。スチレンブロック度は、米国特許第７，２４４，７８５（Ｂ２）号明細書に記載された方法を使用して、１Ｈ  ＮＭＲ分光法により決定することができる。
【００１１】
「制御分布」は、下記の属性を有する分子構造を指す：（１）モノアルケニルアレーンホモポリマー（「Ａ」）ブロックに隣接し、共役ジエン単位に富む（即ち、共役ジエン単位の平均量よりも大きい量を有する。）末端領域；（２）モノアルケニルアレーン単位に富む（即ち、モノアルケニルアレーン単位の平均量よりも大きい量を有する。）Ａブロックに隣接していない１つ以上の領域；及び（３）比較的低いブロック度を有する全体構造。「富む」という用語は、平均量よりも多い、好ましくは平均量より５％超多いと定義される。
【００１２】
「ポリオレフィンを含まない」は、ポリオレフィンが意図的に添加されないことを意味する。一実施形態において、この用語は、ポリオレフィンの存在量が０．５重量％未満であること意味する。
【００１３】
本開示は、高い透明度、良好な耐キンク性及びその他物理的性質の適切な組合せを有する水素化スチレンブロックコポリマーを含む、医療用チューブを提供する。別の実施形態において、本開示は、例えばポリオレフィンの添加がなく、スチレンブロックコポリマーから本質的になる、医療用チューブを提供する。水素化ＳＢＣは、医療用チューブを作製するのに有用である。
【００１４】
水素化スチレンブロックコポリマー（ＳＢＣ）成分：水素化ＳＢＣは、構造Ａ−Ｂ−Ａ、（Ａ−Ｂ−Ａ）ｎＸ、（Ａ−Ｂ）ｎＸ（式中、ｎは２〜３０の整数であり、Ｘは、Ｘを有するスチレンブロックコポリマー用のカップリング剤の残基である。）、又はこれらの混合物を有する。水素化前において、Ａブロックは、好ましくは５ｋｇ／ｍｏｌ〜１５ｋｇ／ｍｏｌの真のピーク分子量を有するモノアルケニルアレーンホモポリマーブロックであり；各Ｂブロックは、少なくとも１つの共役ジエンと少なくとも１つのモノアルケニルアレーンとの制御分布コポリマーブロックであり、３０ｋｇ／ｍｏｌ〜２００ｋｇ／ｍｏｌの真のピーク分子量を有する。さらに、中間ブロックモノアルケニルアレーンブロック度指数は、好ましくは５％〜１０％である。水素化の後、水素化ＳＢＣ中の中間ブロックポリ（モノアルケニルアレーン）含量は、中間ブロックの全重量に対して３５重量％〜５０重量％である。一部の実施形態において、カップリング効率は３０〜９５％である。
【００１５】
実施形態において、Ａブロックは、５ｋｇ／ｍｏｌ〜１５ｋｇ／ｍｏｌの真のピーク分子量を有する。実施形態において、Ｂブロックは、３０ｋｇ／ｍｏｌ〜２００ｋｇ／ｍｏｌ、又は３０〜１５０ｋｇ／ｍｏｌ、又は８０〜１５０ｋｇ／ｍｏｌの真のピーク分子量を有する。実施形態において、中間ブロックモノアルケニルアレーンのブロック度指数は、３％〜１５％である。その他の実施形態において、水素化ＳＢＣは、３５〜６５重量％、４０〜６５重量％又は４０〜６０重量％の中間ブロックポリ（モノアルケニルアレーン）含量を有する。一部の実施形態において、水素化前において、ＳＢＣは３０〜９０ｍｏｌ％、５０〜７０ｍｏｌ％、３０〜４０ｍｏｌ％又は３５〜４０ｍｏｌ％の中間ブロックビニル含量を有する。実施形態において、水素化ＳＢＣの全分子量は、６０〜２００ｋｇ／ｍｏｌ又は８０〜１２０ｋｇ／ｍｏｌである。その他の実施形態において、水素化後のブロックコポリマー全体は、４０〜８０重量％、又は５０〜７０重量％又は６０〜７０重量％の全ポリ（モノアルケニルアレーン）含量を有する。
【００１６】
水素化ＳＢＣは、当技術分野で既知の方法により調製することが可能である。それらは一般に、１種以上のモノマーと有機アルカリ金属化合物とを適切な溶媒中で、−１５０〜３００℃の温度範囲で、好ましくは０℃〜１００℃の温度範囲で接触させることによって調製される。ペンダントビニル基及びブロックコポリマー鎖中に存在する鎖中二重結合の水素化は、ビニル基の少なくとも９０ｍｏｌ％、少なくとも９５ｍｏｌ％又は少なくとも９８ｍｏｌ％が還元され、かつアレーン二重結合の０〜１０ｍｏｌ％が還元されるような条件下で実施される。水素化の段階では、ニッケル、コバルト又はチタンをベースにした適切な触媒が使用される。
【００１７】
Ａ及びＢブロックを作製するのに有用な、適切なモノアルケニルアレーン化合物としては、８〜２０個の炭素原子を有するものが含まれ、スチレン、ｏ−メチルスチレン、ｐ−メチルスチレン、ｐ−ｔｅｒｔ−ブチルスチレン、２，４−ジメチルスチレン、α−メチルスチレン、ビニルナフタレン、ビニルトルエン、及びビニルキシレン又はこれらの混合物が含まれる。一実施形態において、モノアルケニルアレーンはスチレンである。
【００１８】
適切な共役ジエンとしては、４〜８個の炭素原子を有するもの、例えば１，３−ブタジエン、イソプレン、２，３−ジメチル−１，３−ブタジエン、１，３−ペンタジエン及び１，３−ヘキサジエンが含まれる。そのようなジエンの混合物を使用することも可能である。一実施形態において、共役ジエンは１，３−ブタジエンである。別の実施形態において、共役ジエンは、１，３−ブタジエンとイソプレンとの混合物である。
【００１９】
任意選択的成分：水素化ＳＢＣを有するポリマー組成物は、粘着付与樹脂、無機充填剤、潤滑剤、油といった、１種以上の任意選択的添加剤、並びに熱安定化剤、光安定化剤、紫外線吸収剤、抗酸化剤、着色剤、帯電防止剤、難燃剤、撥水剤、防水剤、親水性付与剤、導電性付与剤、熱伝導性付与剤、電磁波遮蔽特性付与剤、半透明性調節剤、蛍光剤、滑り特性付与剤、透明性付与剤、ブロッキング防止剤、金属不活性化剤及び抗細菌剤のようなその他の添加剤の１種以上を、それらが製品の意図した用途に悪影響を及ぼさない限り、さらに含めて作製することが可能である。また、一実施形態において、ポリマー組成物は、診断薬、例えば変色又は発色添加剤であって、この組成物から作製された物品における、物理的な完全性の視覚的指標として働くことができる添加剤を含むことも可能である。
【００２０】
一実施形態において、ポリマー組成物は、ポリオレフィンのような別のポリマーとブレンドすることなくそのまま使用することが可能である。また、例えばポリプロピレンを、一実施形態において最大０．５重量％、別の実施形態において最大５重量％及びさらに別の実施形態において最大１０重量％の少量でブレンドすることも可能である。別の実施形態において、ポリマー組成物は、ポリオレフィン、ポリオルガノシロキサン、ポリエステル、ポリ塩化ビニル、ポリカーボネート、ポリエステルカーボネート、ポリフッ化ビニリデンなどのような１種以上のその他のポリマーとブレンドすることが可能である。ポリオレフィンの例には、ポリエチレン、ポリプロピレン及びポリブチレンが含まれる。実施形態において、ポリマー組成物は、最大５０重量％、又は最大４０重量％、又は最大３０重量％又は最大２０重量％のポリオレフィンとブレンドすることが可能である。実施形態において、ポリオレフィンはポリプロピレンである。
【００２１】
水素化ＳＢＣの性質：実施形態において、水素化ＳＢＣは、ＡＳＴＭ  Ｄ−１２３８に従い２３０℃及び２．１６ｋｇの荷重で測定したときに、１．０〜１０．０、２．０〜８．０、４．０〜８．０又は４．０〜６．０のメルトフローレシオを有する。
【００２２】
実施形態において、水素化ＳＢＣは、ＡＳＴＭ  Ｄ−２２４０に従い測定された、６０〜８０、又は６０〜７０又は７０〜８０のショアＡ硬さを有する。
【００２３】
実施形態において、水素化ＳＢＣは、ＡＳＴＭ  Ｄ−４０６５に従い測定された、１０℃〜４０℃、又は１０℃〜２０℃、又は２０℃〜３０℃又は３０℃〜４０℃のＤＭＡピークｔａｎδ温度を有する。
【００２４】
実施形態において、水素化ＳＢＣは、２００℃〜３００℃、又は２２０℃〜２８０℃、又は２４０℃〜２６０℃、又は２２０℃〜２６０℃、又は少なくとも１８０℃又は３５０℃未満の、秩序−無秩序温度（ＯＤＴ）を有する。
【００２５】
実施形態において、水素化ＳＢＣは、１０〜３０Ｍｐａ、又は１０〜２０Ｍｐａ又は７．５〜１５．０Ｍｐａの引張り強さを有する。
【００２６】
水素化ＳＢＣは、広範な適用温度にわたって比較的安定した硬さを有する。実施形態において、水素化ＳＢＣは、ＡＳＴＭ  １６４０−９９に従い、０℃〜４０℃の温度範囲にわたって測定された、−９ＭＰａ／℃〜−２５ＭＰａ／℃、又は−１２Ｍｐａ／℃〜−２２ＭＰａ／℃又は−１５ＭＰａ／℃〜−２０ＭＰａ／℃の弾性係数の変化率（ΔＧ０℃〜４０℃）を有する。別の実施形態において、ポリマー組成物は、２０℃〜４０℃の範囲にわたって、−９ＭＰａ／℃〜−２５ＭＰａ／℃の弾性係数の変化率（ΔＧ２０℃〜４０℃）を有する。
【００２７】
実施形態において、水素化ＳＢＣは、５００％〜１０００％の伸びを有する。
【００２８】
水素化ＳＢＣは、上述の様々な範囲内に包含される性質の２つ以上の組合せを有することが可能である。実施形態において、水素化ＳＢＣは、ＡＳＴＭ  Ｄ−１２３８に従い２３０℃及び２．１６ｋｇの荷重で測定された１．０〜１０．０のメルトフローレシオ；ＡＳＴＭ  Ｄ−２２４０に従い測定された６０〜８０のショアＡ硬さ；ＳＴＭ  Ｄ−４０６５に従い測定された、１Ｈｚで１０℃〜４０℃のＤＭＡピークｔａｎδ温度、及び２００℃〜３００℃の秩序−無秩序転移温度を有する。別の実施形態において、ポリマー組成物は、４．０〜８．０のメルトフローレシオ；７０〜８０のショアＡ硬さ；１Ｈｚで１５℃〜３０℃のＤＭＡピークｔａｎδ温度、及び２００℃〜２５０℃の秩序−無秩序転移温度を有する。
【００２９】
組成物の使用：上述の様々な物理的性質は、様々な物品、例えば高い透明度及びその他所望の性質を有する医療用チューブを作製する際に、水素化ＳＢＣを価値あるものにする。医療用チューブの他に、水素化ＳＢＣは、様々なその他の物品、特に医療分野で使用される物品を作製するために使用することも可能である。したがって、多管腔チューブ、多層チューブなどを作成するのにも有用である。医療用チューブは、医療分野で使用されるその他の物品の一部、例えばＩＶバッグ、カテーテル、並びに輸液、輸血、腹膜透析で使用されるもののようなカテーテルの一部、血管内カテーテル及びバルーンカテーテルのようなカテーテル治療の一部とすることも可能である。その他の医療用物品には、血液バッグ、合成血管プロテーゼ、血管回路、注射器、血液透析器、血球分離装置、膜型人工肺、包帯材、及び体液、特に血液に接触するようになる医療用デバイスが含まれる。
【００３０】
物品を作製するのに使用される組成物は、ヘンシェルミキサー、Ｖブレンダー、リボンブレンダー、一軸若しくは二軸スクリュー押出し機、混練機又は同様のもののような装置を使用して、上述の成分を混合することにより作成することが可能である。得られた樹脂組成物は、ペレット化することができる。チューブは、当技術分野で既知の方法により作成することが可能である。例えば、樹脂組成物は押出し機に送られ、融解し、ダイを強制的に通過してチューブ形状を形成し、水又は空気で冷却される。樹脂組成物から作成されるチューブのサイズ、形状又は断面サイズに、特に制限はない。実施形態において、チューブの外径は１〜６０ｍｍ、又は１〜２０ｍｍ又は１〜１０ｍｍである。チューブの内径は、１〜５０ｍｍ、又は１〜２５ｍｍ又は１〜１０ｍｍである。実施形態において、チューブの厚さは０．１〜２０ｍｍ、又は０．５〜１０ｍｍ又は１〜５ｍｍである。
【００３１】
医療用チューブの適用例：実施形態において、前記ブレンドから作製された医療用チューブは、散乱角（２θ）１５°での回折ピーク強度［Ｉ（１５）］に対する散乱角（２θ）１４°でのピーク強度［Ｉ（１４）］との比Ｉ（１４）／Ｉ（１５）が、１．４以上である、Ｘ線回折パターンを示す。Ｉ（１４）／Ｉ（１５）比は、医療用チューブ内に存在する結晶質ポリプロピレンの量の尺度を与える。
【００３２】
実施形態において、水素化ＳＢＣを使用して作製された医療用チューブが、低い表面粘着性を示す。ポリマー表面の粘着性は、ポリマー組成物の性質に起因する。医療用チューブの外面が互いに接触する場合、それらの面は、より低い表面粘着性に起因して、それほど粘着性は高くなくなる。このことが、そのようなチューブの使用をより容易にする。表面粘着性は、ｅＸＰＲＥＳＳ  Ｐｏｌｙｍｅｒ  Ｌｅｔｔｅｒｓ、Ｖｏｌ  ５、Ｎｏ．１１（２０１１）、１００９〜１０１６頁に記載されている手順に従い、「粘着係数」を用いて測定することができる。実施形態において、医療用チューブは、２５℃及び相対湿度５０％で測定したときの粘着指数０．４５〜０．６５を有する。
【００３３】
実施形態において、そこから作製された医療用チューブは捻れに耐性があり、即ち、捻れなしに明らかに曲げることができる。キンク性能は、「見掛けのキンク直径」により測定される。実施形態において、内径及び外径がそれぞれ５ｍｍ及び７ｍｍである医療用チューブは、３０ｍｍ〜４０ｍｍの見掛けのキンク直径を有する。別の実施形態において、それぞれ３ｍｍ及び４ｍｍの内径及び外径を有する医療用チューブは、２０ｍｍ〜３０ｍｍの見掛けのキンク直径を有する。さらに別の実施形態において、医療用チューブは、チューブの内径に対する見掛けのキンク直径の比が６〜１０、７〜９、８〜９又は９〜１０である。さらに別の実施形態において、医療用チューブは、チューブの外径に対する見掛けのキンク直径の比が４〜８、５〜７、６〜７、７〜８又は９〜１０である。別の実施形態において、医療用チューブは、チューブ壁の厚さに対する見掛けのキンク直径の比が１５〜３０、１５〜２０、２０〜２５又は２５〜３０である。
【００３４】
医療用チューブは、良好な光学的透明度を有し、それにより流体の水位及び流体の流れを視認することが容易となっている。一実施形態において、医療用チューブは、ＡＳＴＭ  Ｄ１００３を使用して測定したときに、５％未満、４％未満又は３％未満のヘイズ度を有する。チューブが高い透明度を有するので、ポリマー劣化に起因するチューブ壁のヘイズや曇りを視覚的に検出することが可能である。
【００３５】
水素化ＳＢＣを使用して作製された医療用チューブは、ある範囲の溶剤を使用してその他のプラスチック材料と強力に結合させることも可能である。医療適用例において、プラスチックコネクターは、ポリオレフィン、ポリエステル、ポリカーボネート、ポリ塩化ビニル、ポリエーテルケトン、ＡＢＳ、ポリスチレン、ポリアミド、ポリイミド、ポリオキシメチレン、ポリアクリレート、ポリウレタン又はポリスルホンのような様々な材料で作製される。コネクターは、テトラヒドロフラン、シクロヘキサノン、メチルエチルケトン及びそれらと同様のものといった溶剤を用いた溶剤接着を利用して医療用チューブに溶接される。医療用チューブとコネクターとの結合強度が強力ではない場合、接続が緩くなって流体の漏れに至る可能性がある。溶接の結合強度は、医療用チューブをコネクターから分離する際の剥離強さを決定することで測定される。実施形態において、上記水素化ＳＢＣで作製された医療用チューブは、溶媒浸漬された医療用チューブをプラスチックコネクターから分離するのに１５Ｎ〜１００Ｎ、又は少なくとも３０Ｎ、又は少なくとも５０Ｎ、又は少なくとも７５Ｎ又は１２５Ｎ未満の剥離力を必要とする。
【００３６】
上述の医療用チューブは、巻取りされたり、又は曲げられたときに反発する傾向が低い。この性質により、巻取った医療用チューブの保存がより容易となる。
【実施例】
【００３７】
下記の例示的な実施例は、非限定的である：
【００３８】
ポリマー分子量を、ＡＳＴＭ  ５２９６−１１に従いポリスチレン較正標準を使用してゲル浸透クロマトグラフィー（ＧＰＣ）により決定した。ポリマー試料をＴＨＦに溶解し、ＲＩ及びＵＶ検出器の両方を使用して適切なカラムセット上に流した。次いで得られた分子量の値を、全ポリスチレン含量に関するＧＰＣ変換係数を使用して真の分子量に変換した。カップリング効率は、より高い分子量のカップリングピークに対するスチレン−ジエンジブロックのピーク積分比から、ＧＰＣによって決定した。
【００３９】
プロトンＮＭＲ法を使用して、全ポリスチレン含量（ＰＳＣ）、ビニル含量、及びスチレンブロック度指数を決定した。スチレンブロック度指数は、米国特許第７，２４４，７８５（Ｂ２）号明細書に記載された手順を使用して測定した。
【００４０】
全てのポリマー試料のガラス転移温度（Ｔｇ）を、ＴＡ  Ｉｎｓｔｒｕｍｅｎｔｓ  ＤＭＡ  Ｑ８００を使用した動的機械分析により測定した。温度掃引実験を−８０℃〜１２０℃で実行し、貯蔵弾性率（Ｇ’）、損失弾性率（Ｇ”）及び損失係数（ｔａｎδ）を温度の関数として得た。全ての実験は、１Ｈｚの周波数で行った。ガラス転移温度を、ｔａｎδのピーク値での温度として報告した。
【００４１】
ＯＤＴ（秩序−無秩序転移）レオロジーを決定する試験を、Ｍａｌｖｅｒｎ  ＩｎｓｔｒｕｍｅｎｔｓによるＢｏｈｌｉｎレオメーター上で行った。温度掃引実験は、２つの周波数０．００５Ｈｚ及び０．２Ｈｚで実行し、複素粘度を測定した。ＯＤＴは、ポリマーの複素粘度が両方の周波数で同じである温度として報告した。
【００４２】
チューブに関する耐キンク性試験は、Ｉｎｓｔｒｏｎ法を使用して実行した。チューブを最初に曲げ、１００ｍｍ離して位置付けられた２つのグリップ間に配置した。次いでチューブを、クロスヘッドの下向き運動によって曲げた。チューブが捻れたら、クロスヘッド間の距離（ｘｍｍ）を測定した。次いで見掛けのキンク直径が（１００−ｘ）ｍｍにより与えられる。
【００４３】
機械的性質は、小型Ｄ−ダイドッグボーン試料を使用して、ＡＳＴＭ  Ｄ４１２の引張り試験法に従い測定した。試験は、１ｋＮ荷重セルを備えたＩｎｓｔｒｏｎ  ３３６６上で実行した。試料のゲージ長は２５．４ｍｍであり、試験は２５４ｍｍ／分の伸び速度で実施した。
【００４４】
全ての試料のショアＡ硬さを、自動硬さ試験機を使用して測定した。厚さ２ｍｍの同じ化合物の３枚のシートを積層し、硬さを４隅及び中央で測定した。硬さは、デュロメーターの先端が材料に接触してから１０秒後に記録した。５ヶ所測定した硬さの平均値を報告した。
【００４５】
実施例１〜４
表１に示される水素化スチレンブロックコポリマーを調製した。「Ｓ」はスチレンであり、「Ｂｄ」はブタジエンである。分子式中の数値は、Ｓ及びＢｄブロックの分子量を示す。結果を表１及び２に示す。ＭＦＲは、ＡＳＴＭ  Ｄ−１２３８に従い２３０℃及び２．１６ｋｇで測定されたメルトフローレートである。ＫＤ／ＩＤは、ＩＤが３ｍｍでありＯＤが４ｍｍのチューブでの、キンク直径とチューブ内径との比である。Ｔｇ値は、ＩＨｚでＤＭＡにより測定した。ＮＭは、測定されていないことを意味する。
【００４６】
比較例１は、１８７Ｋｇ／ｍｏｌの全分子量を有する水素化スチレンブロックコポリマーであり、スチレンブロックは真のピーク分子量１３．５を有し、３０．５重量％の１，２−ブタジエン、全ポリスチレン含量６７重量％、全ブロック度３４．２、ＯＤＴ  ２６０℃〜２７０℃、カップリング効率９３％、Ｔｇ（ＤＭＡ、１Ｈｚ）２３．４℃、ＭＦＲ  ４．７ｄｇ／分（２３０℃／２．１６Ｋｇ）及びショアＡ硬さ（１０秒）７０である。
【００４７】
【表１】
2020039870.tif 000002
【００４８】
【表２】
2020039870.tif 000003
【００４９】
競合材料のΔＧ０〜４０℃の絶対値は、実施例１、２、３に比べて高いことが、表２からわかる。このことは、実施例１、２、３のポリマーの硬さが、競合ポリマーとは対照的に０〜４０℃の範囲の温度の変化に対してより安定となることを示す。
【外国語明細書】
2020039870000001.pdf